(57)【要約】      （修正有）【課題】めっき物を提供する。【解決手段】基材上にプライマー層２を形成し、この上に還元性高分子微粒子及びバインダーを含む下地塗料を塗布して塗膜層３を形成するか、又は、該プライマー層上に導電性高分子微粒子及びバインダーを含む下地塗料を塗布し、該導電性高分子微粒子を脱ドープ処理して塗膜層を形成し、そして該塗膜層に無電解めっき液から金属膜を化学めっきすることにより製造されるめっき物であって、該塗膜層の上側半分の中に前記還元性高分子微粒子５のうち６０％以上の粒子が存在する、めっき物。【選択図】図１
2010031318.tif 000002
【特許請求の範囲】
【請求項１】
基材上にプライマー層を形成し、この上に還元性高分子微粒子及びバインダーを含む下地塗料を塗布して塗膜層を形成するか、又は、該プライマー層上に導電性高分子微粒子及びバインダーを含む下地塗料を塗布し、該導電性高分子微粒子を脱ドープ処理して塗膜層を形成し、そして該塗膜層に無電解めっき液から金属膜を化学めっきすることにより製造されるめっき物であって、該塗膜層の上側半分の中に前記還元性高分子微粒子のうち６０％以上の粒子が存在する、めっき物。
【請求項２】
前記基材の形状がフィルムの場合、前記バインダーは、前記還元性高分子微粒子１質量部に対して０．１ないし１０質量部で存在し、前記塗膜層の厚さは２０ｎｍないし５００ｎｍであることを特徴とする請求項１に記載のめっき物。
【請求項３】
前記基材の形状が成形品からなる場合、前記バインダーは、前記還元性高分子微粒子１質量部に対して０．１ないし１０質量部で存在し、前記塗膜層の厚さは１００ｎｍないし５０μｍであることを特徴とする請求項１に記載のめっき物。
【発明の詳細な説明】
【技術分野】
【０００１】
本発明は、基材との密着性に優れる金属めっき膜を有し、該膜の表面には露出部（ムラ）がなく均一である、無電解めっき法により製造されるめっき物に関するものである。
【背景技術】
【０００２】
基材上に導電性高分子層を形成し該導電性高分子層上にめっきを施すことにより電気回路を作製する無電解めっき法が提案されている。
【０００３】
特許文献１は、基板フィルム上に光照射によりモノマーの酸化重合性が消失または減少する性質を持つ酸化剤を含む触媒層を形成し、該触媒層上で導電性高分子を重合した後に、該導電性高分子上に無電解めっき液から金属膜を化学めっきする方法を開示している。
【特許文献１】特許第３０６９９４２号明細書
【発明の開示】
【発明が解決しようとする課題】
【０００４】
しかし特許文献１に開示されている方法では、導電性高分子を重合するのに使用した酸化剤を取り除くことができないため、導電性高分子を酸化重合し、さらに無電解めっきを施してからもこの酸化剤は導電性高分子層の下に残留していることになる。そしてこの残留した酸化剤は、無電解めっき法により形成された金属めっき膜（銅、ニッケル等）を酸化するため、その結果、該金属めっき膜は激しく腐食することになり、これにより金属めっき膜と基材フィルムとの密着性は非常に弱くなり、中〜長期の実用には耐え難いものであった。
【０００５】
特許文献１に記載の方法により得られた金属めっき膜は、金属めっき膜の重要な評価項目の一つである基材フィルムとの密着性において、非常に弱いものであった。密着性の低下の主な原因としては、上記の通り、金属めっき膜が酸化剤により腐食したためと考えられるが、それ以外にも、基材フィルム−酸化剤層−導電性高分子層−金属めっき膜といった多層構造となることから、各層間での剥離が生じ易くなることが考えられる。
【０００６】
本発明は、上記の無電解めっき法における、金属めっき膜の密着性が低下するという問題がない、即ち、金属めっき膜と基材との密着性に優れ、加えて、金属めっき膜の表面には露出部（ムラ）がなく均一である、無電解めっき法により製造されるめっき物及びその製造方法の提供を課題とする。
【課題を解決するための手段】
【０００７】
本発明者らは、上記課題を解決するために鋭意検討した結果、金属めっき膜を形成するための塗膜層に還元性高分子微粒子とバインダーを用いると、無電解めっきにより形成させた金属めっき膜の密着性を高くできること、及び該塗膜層と基材との間にプライマー層を設けると、該塗膜層と該基材との密着性を高くできること、及び該塗膜層を形成する際に、塗膜層の上側半分の中に前記還元性高分子微粒子のうち６０％以上の粒子が存在するようにすると、金属めっき膜の密着性を更に高くでき、加えて、該塗膜表面上における触媒金属の吸着量が増加し、これにより、薄い塗膜層においても塗膜上に形成される金属めっき膜を露出部（ムラ）がない均一な膜表面とすることができることを見い出し、本発明を完成させた。
【０００８】
即ち、本発明は、
１．基材上にプライマー層を形成し、この上に還元性高分子微粒子及びバインダーを含む下地塗料を塗布して塗膜層を形成するか、又は、該プライマー層上に導電性高分子微粒子及びバインダーを含む下地塗料を塗布し、該導電性高分子微粒子を脱ドープ処理して塗膜層を形成し、そして該塗膜層に無電解めっき液から金属膜を化学めっきすることにより製造されるめっき物であって、該塗膜層の上側半分の中に前記還元性高分子微粒子のうち６０％以上の粒子が存在する、めっき物、
２．前記基材の形状がフィルムの場合、前記バインダーは、前記還元性高分子微粒子１質量部に対して０．１ないし１０質量部で存在し、前記塗膜層の厚さは２０ｎｍないし５００ｎｍである、めっき物。
３．前記基材の形状が成形品からなる場合、前記バインダーは、前記還元性高分子微粒子１質量部に対して０．１ないし１０質量部で存在し、前記塗膜層の厚さは１００ｎｍないし５０μｍである、めっき物に関するものである。
【発明の効果】
【０００９】
本発明のめっき物は、基材の表面上にプライマー層が形成され、そのプライマー層の表面上に還元性高分子微粒子とバインダーを含む塗膜層が形成され、該塗膜層上に金属めっき膜が無電解めっき法により形成されるものであるが、前記塗膜層には、既に重合した微粒子を用いるため、重合触媒である酸化剤等を用いないため、特許文献１で示された腐食の問題がない。
【００１０】
また、バインダーを使用することにより金属めっき膜と基材との密着性を向上させる事ができる。
【００１１】
本発明のめっき物における塗膜層は、その上側半分の中に還元性高分子微粒子のうち６０％以上の粒子が存在するものであるが、それにより塗膜層の下側半分にはバインダーの存在比が高くなってプライマー層と塗膜層の密着性が向上するため、結果として、金属めっき膜と基材との密着性が向上することになる。
【００１２】
また、塗膜層の表面近くにおいては還元性高分子微粒子の存在比が高くなるため、表面上における触媒金属の吸着量が増加することになるが、これにより、形成する金属めっき膜は、薄い塗膜層においても露出部（ムラ）がない均一なものとすることができる。
【００１３】
本発明のめっき物は、還元性高分子微粒子だけでなく、導電性高分子微粒子を用いても同様に製造することができる。この場合、無電解めっきを行う前に、導電性高分子微粒子を脱ドープして還元性にしておく必要があるが、本発明のめっき物においては、上記と同様に、薄い層（導電性高分子微粒子層）においても優れた密着性及び均一性を維持できる。
また、本発明のめっき物は、例えば、基材上に形成された還元性高分子微粒子を含む塗膜層上に、パラジウム等の触媒金属を還元・吸着させ、該パラジウム等の触媒金属が吸着された塗膜層上に金属めっき膜を形成することにより製造されるが、この際の、パラジウム等の触媒金属の還元及び高分子微粒子への吸着は、例えば、ポリピロールの場合、下図で示される状態になると考えられる。
【化１】
2010031318.tif 000003
即ち、還元性の高分子微粒子（ポリピロール）がパラジウムイオンを還元することにより、高分子微粒子上にパラジウム（金属）が吸着されるが、これにより、高分子微粒子（ポリピロール）はイオン化される、即ち、パラジウムによりドーピングされた状態となり、結果として導電性を発現する。
【発明を実施するための最良の形態】
【００１４】
更に詳細に本発明を説明する。
【００１５】
本発明のめっき物は、
Ａ）基材上にプライマー層を形成し、
Ｂ）このプライマー層上に還元性高分子微粒子とバインダーを含む塗料を塗布し、且つ該塗膜層の上側半分の中に前記還元性高分子微粒子のうち６０％以上の粒子が存在する塗膜層を形成し、
Ｃ）前記塗膜層に無電解めっき液から金属膜を化学めっきすることにより製造される。
【００１６】
本発明の基材としては、特に限定されないが、例えば、ポリエチレンテレフタレートやポリブチレンテレフタレートやポリ乳酸等のポリエステル樹脂、ポリメチルメタクリレート等のアクリル樹脂、ポリプロピレン樹脂、ポリカーボネート樹脂、ポリスチレン樹脂、ポリ塩化ビニル樹脂、ポリアミド樹脂、ポリイミド樹脂、ポリエーテルイミド樹脂、ポリアセタール樹脂、ポリエーテルエーテルケトン樹脂、環状ポリオレフィン樹脂、ポリエチレン樹脂、ポリフェニレンスルファイド樹脂、液晶ポリマー、変性ポリフェニルエーテル樹脂、ポリスルホン樹脂、ＰＣ／ＡＢＳ（ポリカエービーエス）樹脂、ＡＳＡ／ＰＣ（アクリロニトリルスチレンアクリレート／ポリカ）樹脂、ＡＢＳ（アクリロニトリルブタジエンスチレン）樹脂、フェノール樹脂、ガラス、アルミナ等が挙げられる。特に、従来化学的無電解めっきが困難であったポリエーテルエーテルケトン樹脂や液晶ポリマー等のエンジニアプラスチック、ガラス、アルミナからなる基材に対してもエッチングを行わず密着性に優れためっき物を得ることができる。
【００１７】
また、基材として、自己粘着性を有する軟質の合成樹脂、例えば、ポリオレフィンエラストマー、ポリエチレンエラストマー、ポリウレタンエラストマー、シリコン樹脂、ブチルゴム、軟質ポリ塩化ビニル、フッ素系樹脂等が挙げられる。
【００１８】
また、基材の形状は特に限定されないが、例えば、板状（シート状も含む）、フィルム状が挙げられる。他にも、基材として、例えば、射出成形などにより樹脂を成形した成形品が挙げられる。そして、この成形品に本発明のめっき物を設けることにより、例えば、自動車向けの装飾めっき品を作成することができたり、或いは、ポリイミド樹脂やポリエテールエーテルケトン樹脂や液晶ポリマーなどからなるフィルム上に本発明のめっき物を全体的或いはパターン状で設けることにより、例えば、電気回路品を作成することができる。
【００１９】
本発明のプライマー層としては、特に限定されないが、例えば、ポリ塩化ビニル、ポリカーボネート、ポリスチレン、ポリメチルメタクリレート、ポリエステル、ポリスルホン、ポリフェニレンオキシド、ポリブタジエン、ポリ(N−ビニルカルバゾール)、炭化水素樹脂、ケトン樹脂、フェノキシ樹脂、ポリアミド、エチルセルロース、酢酸ビニル、ABS樹脂、ポリウレタン樹脂、メラミン樹脂、不飽和ポリエステル樹脂、アルキド樹脂、エポキシ樹脂、シリコン樹脂等が挙げられるが挙げられる。
【００２０】
基材へプライマー層を塗布する方法も特に限定されず、例えばグラビア印刷機、インクジェット印刷機、ディッピング、スプレー、スピンコーター、ロールコーター、スクリーン印刷機等を用いて、印刷またはコーティングすることができる。
【００２１】
プライマー層の厚みは、０．１〜５０μｍの範囲がよい。プライマー層の厚みが５０μｍを超えると、充分な乾燥ができずに粘性が残り、基材と塗膜層に対する密着性が劣る場合がある。逆に、０．１未満であると塗膜層との高い密着性が保てない場合がある。
【００２２】
また、本発明に使用するプライマー層用の塗料は有機溶媒を含有する。使用する有機溶媒は、微粒子に損傷を与えず、微粒子を分散させうるものであれば特に限定はしないが、好ましくは、ベンゼン、トルエン、キシレン等の芳香族炭化水素類等が挙げられる。
【００２３】
本発明に使用する還元性高分子微粒子は、有機溶媒と水とアニオン系界面活性剤及びノニオン系界面活性剤とを混合撹拌してなるＯ／Ｗ型の乳化液中に、π−共役二重結合を有するモノマーを添加し、該モノマーを酸化重合することにより製造される。
【００２４】
π−共役二重結合を有するモノマーとしては、導電性高分子を製造するために使用されるモノマーであれば特に限定されないが、例えば、ピロール、Ｎ−メチルピロール、Ｎ−エチルピロール、Ｎ−フェニルピロール、Ｎ−ナフチルピロール、Ｎ−メチル−３−メチルピロール、Ｎ−メチル−３−エチルピロール、Ｎ−フェニル−３−メチルピロール、Ｎ−フェニル−３−エチルピロール、３−メチルピロール、３−エチルピロール、３−ｎ−ブチルピロール、３−メトキシピロール、３−エトキシピロール、３−ｎ−プロポキシピロール、３−ｎ−ブトキシピロール、３−フェニルピロール、３−トルイルピロール、３−ナフチルピロール、３−フェノキシピロール、３−メチルフェノキシピロール、３−アミノピロール、３−ジメチルアミノピロール、３−ジエチルアミノピロール、３−ジフェニルアミノピロール、３−メチルフェニルアミノピロール及び３−フェニルナフチルアミノピロール等のピロール誘導体、アニリン、ｏ−クロロアニリン、ｍ−クロロアニリン、ｐ−クロロアニリン、ｏ−メトキシアニリン、ｍ−メトキシアニリン、ｐ−メトキシアニリン、ｏ−エトキシアニリン、ｍ−エトキシアニリン、ｐ−エトキシアニリン、ｏ−メチルアニリン、ｍ−メチルアニリン及びｐ−メチルアニリン等のアニリン誘導体、チオフェン、３−メチルチオフェン、３−ｎ−ブチルチオフェン、３−ｎ−ペンチルチオフェン、３−ｎ−ヘキシルチオフェン、３−ｎ−ヘプチルチオフェン、３−ｎ−オクチルチオフェン、３−ｎ−ノニルチオフェン、３−ｎ−デシルチオフェン、３−ｎ−ウンデシルチオフェン、３−ｎ−ドデシルチオフェン、３−メトキシチオフェン、３−ナフトキシチオフェン及び３，４−エチレンジオキシチオフェン等のチオフェン誘導体が挙げられ、好ましくは、ピロール、アニリン、チオフェン及び３，４−エチレンジオキシチオフェン等が挙げられ、より好ましくはピロールが挙げられる。
【００２５】
また前記製造に用いるアニオン系界面活性剤としては、種々のものが使用できるが、疎水性末端を複数有するもの（例えば、疎水基に分岐構造を有するものや、疎水基を複数有するもの）が好ましい。このような疎水性末端を複数有するアニオン系界面活性剤を使用することにより、安定したミセルを形成させることができ、重合後において水相と有機溶媒相との分離がスムーズであり、有機溶媒相に分散した還元性高分子微粒子が入手し易い。
【００２６】
疎水性末端を複数有するアニオン系界面活性剤の中でも、スルホコハク酸ジ−２−エチルヘキシルナトリウム（疎水性末端４つ）、スルホコハク酸ジ−２−エチルオクチルナトリウム（疎水性末端４つ）および分岐鎖型アルキルベンゼンスルホン酸塩（疎水性末端２つ）が好適に使用できる。
【００２７】
反応系中でのアニオン系界面活性剤の量は、π−共役二重結合を有するモノマー１ｍｏｌに対し０．０５ｍｏｌ未満であることが好ましく、さらに好ましくは０．００５ｍｏｌ〜０．０３ｍｏｌである。０．０５ｍｏｌ以上では添加したアニオン性界面活性剤がドーパントとして作用し、得られる微粒子は導電性を発現するため、これを用いて無電解めっきを行うためには脱ドープの工程が必要となる。
【００２８】
ノニオン系界面活性剤としては、例えばポリオキシエチレンアルキルエーテル類、アルキルグルコシド類、グリセリン脂肪酸エステル類、ソルビタン脂肪酸エステル類、ポリオキシエチレンソルビダン脂肪酸エステル、ポリオキシエチレン脂肪酸エステル類、脂肪酸アルカノールアミド、ポリオキシエチレンアルキルフェニルエーテル類が挙げられる。これらを一種類または複数混ぜて使用してもよい。特に安定的にO／W型エマルションを形成するものが好ましい。
【００２９】
反応系中でのノニオン系界面活性剤の量は、π−共役二重結合を有するモノマー１ｍｏｌに対し、アニオン系界面活性剤と足して０．２ｍｏｌ以下であることが好ましく、さらに好ましくは０．０５〜０．１５ｍｏｌである。０．０５ｍｏｌ未満では収率や分散安定性が低下し、一方、０．２ｍｏｌ以上では重合後において、水相と有機溶媒相との分離が困難になり、有機溶媒相にある還元性高分子微粒子を得る事ができなくなる事から好ましくない。
【００３０】
前記製造において乳化液の有機相を形成する有機溶媒は疎水性であることが好ましい。なかでも、芳香族系の有機溶媒であるトルエンやキシレンは、Ｏ／Ｗ型エマルションの安定性およびπ−共役二重結合を有するモノマーとの親和性の観点から好ましい。両性溶媒でもπ−共役二重結合を有するモノマーの重合を行うことはできるが、生成した還元性高分子微粒子を回収する際の有機相と水相との分離が困難になる。
【００３１】
乳化液における有機相と水相との割合は、水相が７５体積％以上であることが好ましい。水相が２０体積％以下ではπ−共役二重結合を有するモノマーの溶解量が少なくなり、生産効率が悪くなる。
【００３２】
前記製造で使用する酸化剤としては、例えば、硫酸、塩酸、硝酸およびクロロスルホン酸のような無機酸、アルキルベンゼンスルホン酸およびアルキルナフタレンスルホン酸のような有機酸、過硫酸カリウム、過硫酸アンモニウムおよび過酸化水素のような過酸化物が使用できる。これらは単独で使用しても、二種類以上を併用してもよい。塩化第二鉄等のルイス酸でもπ−共役二重結合を有するモノマーを重合できるが、生成した粒子が凝集し、微分散できない場合がある。特に好ましい酸化剤は、過硫酸アンモニウム等の過硫酸塩である。
【００３３】
反応系中での酸化剤の量は、π−共役二重結合を有するモノマー１ｍｏｌに対して０．１ｍｏｌ以上、０．８ｍｏｌ以下であることが好ましく、さらに好ましくは０．２〜０．６ｍｏｌである。０．１ｍｏｌ未満ではモノマーの重合度が低下し、ポリマー微粒子を分液回収することが困難になり、一方、０．８ｍｏｌ以上では凝集してポリマー微粒子の粒径が大きくなり、分散安定性が悪化する。
【００３４】
前記ポリマー微粒子の製造方法は、例えば以下のような工程で行われる：
（ａ）アニオン系界面活性剤、ノニオン系界面活性剤、有機溶媒および水を混合攪拌し乳
化液を調製する工程、
（ｂ）π−共役二重結合を有するモノマーを乳化液中に分散させる工程、
（ｃ）モノマーを酸化重合させる工程、
（ｄ）有機相を分液しポリマー微粒子を回収する工程。
【００３５】
前記各工程は、当業者に既知である手段を利用して行うことができる。例えば、乳化液の調製時に行う混合攪拌は、特に限定されないが、例えばマグネットスターラー、攪拌機、ホモジナイザー等を適宜選択して行うことができる。また重合温度は０〜２５℃で、好ましくは２０℃以下である。重合温度が２５℃を越えると副反応が起こるので好ましくない。
【００３６】
酸化重合反応が停止されると、反応系は有機相と水相の二相に分かれるが、この際に未反応のモノマー、酸化剤および塩は水相中に溶解して残存する。ここで有機相を分液回収し、イオン交換水で数回洗浄すると、有機溶媒に分散した還元性高分子微粒子を入手することができる。
【００３７】
上記の製造法により得られるポリマー微粒子は、主としてπ−共役二重結合を有するモノマー誘導体のポリマーよりなり、そしてアニオン系界面活性剤及びノニオン系界面活性剤を含む微粒子である。そしてその特徴は、微細な粒径を有し、有機溶媒中で分散可能であることである。
【００３８】
ポリマー微粒子は球形の微粒子となるが、その平均粒径は、１０〜１００ｎｍとするのが好ましい。
【００３９】
上記のように平均粒径の小さな微粒子にすることで、微粒子の表面積が極めて大きくなり、同一質量の微粒子でも、より多くの触媒金属を吸着できるようになり、それにより塗膜層の薄膜化が可能となる。
【００４０】
得られたポリマー微粒子の導電率は０．０１Ｓ／ｃｍ未満であり、好ましくは、０．００５Ｓ／ｃｍ以下である。
【００４１】
こうして得られた有機溶媒に分散した還元性高分子微粒子は、そのままで、濃縮して、又は乾燥させて塗料の還元性高分子微粒子成分として使用することができる。
【００４２】
また、上記のようにして製造された還元性高分子微粒子でなくとも、例えば、市販で入手できる還元性高分子微粒子を塗料の成分として使用することもできる。
【００４３】
本発明に使用する塗料は、還元性高分子微粒子とバインダーを含む塗料である。
【００４４】
バインダーとしては、例えば、ポリ塩化ビニル、ポリカーボネート、ポリスチレン、ポリメチルメタクリレート、ポリエステル、ポリスルホン、ポリフェニレンオキシド、ポリブタジエン、ポリ(N−ビニルカルバゾール)、炭化水素樹脂、ケトン樹脂、フェノキシ樹脂、ポリアミド、エチルセルロース、酢酸ビニル、ABS樹脂、ポリウレタン樹脂、メラミン樹脂、不飽和ポリエステル樹脂、アルキド樹脂、エポキシ樹脂、シリコン樹脂等が挙げられる。
【００４５】
使用するバインダー量は、還元性高分子微粒子１質量部に対して０．１質量部ないし１０質量部である。バインダーが１０質量部を超えると金属めっきが析出せず、バインダーが０．１質量部未満であると、基材への密着性が弱くなる。
【００４６】
また、本発明に使用する塗料は有機溶媒を含有する。使用する有機溶媒は、微粒子に損傷を与えず、微粒子を分散させうるものであれば特に限定はしないが、好ましくは、ベンゼン、トルエン、キシレン等の芳香族炭化水素類等が挙げられる。
【００４７】
更に、本発明に使用する塗料は用途や塗布対象物等の必要に応じて、分散安定剤、増粘剤、インキバインダ等の樹脂を加えることも可能である。
【００４８】
上記で調製した塗料をプライマー層上に塗布し、層の上側半分の中に還元性高分子微粒子のうち６０％以上の粒子が存在する塗膜層を形成する。
【００４９】
プライマー層上へ還元性高分子微粒子及びバインダーを含む下地塗料の塗布方法も特に限定されず、例えばグラビア印刷機、インクジェット印刷機、ディッピング、スプレー、スピンコーター、ロールコーター、スクリーン印刷機等を用いて、印刷またはコーティングすることができる。
【００５０】
塗膜層の上側半分の中に還元性高分子微粒子のうち６０％以上の粒子が存在する構成は、塗料の塗布後、緩和な条件で時間をかけて乾燥することにより達成される。
【００５１】
具体的な方法としては、例えば、３０ないし６０℃の低い温度で長時間かけて乾燥したり、３０ないし６０℃の低い温度から徐々に温度を上げて乾燥したり、３０ないし６０℃の低い温度とこれより高い温度（例えば、１００ないし１３０℃）の２段階、又はそれ以上の異なった温度（例えば、３０ないし６０℃→６５ないし９０℃→１００ないし１３０℃）で乾燥することにより達成することができる。
【００５２】
２段階以上の異なった温度で乾燥する場合は、例えば、有機溶媒としてトルエンを使用した場合、４０℃で１０分間乾燥後、８０℃で１０分間乾燥し、その後１２０℃で１０分間乾燥することにより塗膜層の上側半分の中に微粒子のうち６０％以上の粒子が存在する構成とすることができる。
【００５３】
また、別の方法としては、基材上にプライマーを塗布後、そのプライマーが５０〜９０％硬化したタイミングで還元性高分子とバインダーとからなる塗料を塗布し、乾燥させることにより塗膜層の上側半分の中に微粒子のうち６０％以上の粒子が存在する構成とすることができる。なお、この方法を採用すると、未硬化状態のプライマーと還元性高分子とバインダーとからなる塗料とが混合されるため、硬化時にプライマーと該塗料とが混ざった中間層が存在するが、本発明ではこの中間層を還元性高分子とバインダーとからなる塗膜層として定義し、プライマー層とは１００％バインダーからなる層として定義する。
【００５４】
塗膜層の厚さは、基材の形状がフィルムの場合、２０ないし５００ｎｍとなるようにするのが好ましい。厚さが２０ｎｍ未満であると金属が析出せずめっき膜が形成されない場合がり、厚さが５００ｎｍを超えると塗膜強度が低下する場合がある。
【００５５】
塗膜層の厚さは、基材の形状が成形品の場合、１００ｎｍないし５０μｍとなるようにするのが好ましい。厚さが１００ｎｍ未満であると金属が析出せずめっき膜が形成されない場合があり、厚さが５０μｍを超えると塗膜強度が低下する場合がある。
【００５６】
塗膜層の表面上に吸着できる触媒金属の量は０．１μｇ／ｃｍ2以上となるようにするのが好ましい。
【００５７】
上記吸着量が０．１μｇ／ｃｍ2未満であると、均一な金属めっき膜を得ることができないか又は金属が析出せずめっき膜が形成されない場合がある。
【００５８】
本発明のめっき物は、前記還元性高分子微粒子として導電性高分子微粒子を脱ドープ処理して還元性とした微粒子を用いることによっても同様に製造することができる。
【００５９】
使用する導電性高分子微粒子は、例えば、有機溶媒と水とアニオン系界面活性剤とを混合撹拌してなるＯ／Ｗ型の乳化液中に、π−共役二重結合を有するモノマーを添加し、該モノマーを酸化重合することにより製造することができる。
【００６０】
π−共役二重結合を有するモノマー及びアニオン系界面活性剤としては還元性微粒子の製造の際に例示したものと同様のものが挙げられるが、好ましくは、ピロール、アニリン、チオフェン及び３，４−エチレンジオキシチオフェン等が挙げられ、より好ましくはピロールが挙げられる。
【００６１】
反応系中でのアニオン系界面活性剤の量は、π−共役二重結合を有するモノマー１ｍｏｌに対し０．２ｍｏｌ未満であることが好ましく、さらに好ましくは０．０５ｍｏｌ〜０．１５ｍｏｌである。０．０５ｍｏｌ未満では収率や分散安定性が低下し、一方、０．２ｍｏｌ以上では得られた導電性高分子微粒子に導電性の湿度依存性が生じてしまう場合がある。
【００６２】
前記製造において乳化液の有機相を形成する有機溶媒は疎水性であることが好ましい。なかでも、芳香族系の有機溶媒であるトルエンやキシレンは、Ｏ／Ｗ型エマルションの安定性およびモノマーとの親和性の観点から好ましい。両性溶媒でもπ−共役二重結合を有するモノマーの重合を行うことはできるが、生成した導電性高分子微粒子を回収する際の有機相と水相との分離が困難になる。
【００６３】
乳化液における有機相と水相との割合は、水相が７５体積％以上であることが好ましい。水相が２０体積％以下ではπ−共役二重結合を有するモノマーの溶解量が少なくなり、生産効率が悪くなる。
【００６４】
前記製造で使用する酸化剤としては、還元性微粒子の製造の際に例示したものと同様のものが挙げられるが、特に好ましい酸化剤は、過硫酸アンモニウム等の過硫酸塩である。
【００６５】
反応系中での酸化剤の量は、π−共役二重結合を有するモノマー１ｍｏｌに対して０．１ｍｏｌ以上、０．８ｍｏｌ以下であることが好ましく、さらに好ましくは０．２〜０．６ｍｏｌである。０．１ｍｏｌ未満ではモノマーの重合度が低下し、導電性高分子微粒子を分液回収することが困難になり、一方、０．８ｍｏｌ以上では凝集して導電性高分子微粒子の粒径が大きくなり、分散安定性が悪化する。
【００６６】
前記導電性高分子微粒子の製造方法は、例えば以下のような工程で行われる：
（ａ）アニオン系界面活性剤、有機溶媒および水を混合攪拌し乳化液を調製する工程、
（ｂ）π−共役二重結合を有するモノマーを乳化液中に分散させる工程、
（ｃ）モノマーを酸化重合しアニオン系界面活性剤にポリマー微粒子を接触吸着させる工程、
（ｄ）有機相を分液し導電性高分子微粒子を回収する工程。
【００６７】
前記各工程は、当業者に既知である手段を利用して行うことができる。例えば、乳化液の調製時に行う混合攪拌は、特に限定されないが、例えばマグネットスターラー、攪拌機、ホモジナイザー等を適宜選択して行うことができる。また重合温度は０〜２５℃で、好ましくは２０℃以下である。重合温度が２５℃を越えると副反応が起こるので好ましくない。
【００６８】
酸化重合反応が停止されると、反応系は有機相と水相の二相に分かれるが、この際に未反応のモノマー、酸化剤および塩は水相中に溶解して残存する。ここで有機相を分液回収し、イオン交換水で数回洗浄すると、有機溶媒に分散した導電性高分子微粒子を入手することができる。
【００６９】
上記の製造法により得られる導電性高分子微粒子は、主としてπ−共役二重結合を有するモノマー誘導体よりなり、そしてアニオン系界面活性剤を含む微粒子である。そしてその特徴は、微細な粒径と、有機溶媒中で分散可能であることである。
【００７０】
ポリマー微粒子は球形の微粒子となるが、その平均粒径は、１０〜１００ｎｍとするのが好ましい。
【００７１】
上記のように平均粒径の小さな微粒子にすることで、微粒子の表面積が極めて大きくなり、同一質量の微粒子でも、脱ドープ処理して還元性とした際に、より多くの触媒金属を吸着できるようになり、それにより塗膜層の薄膜化が可能となる。
【００７２】
こうして得られた有機溶媒に分散した導電性高分子微粒子は、そのままで、濃縮して、又は乾燥させて塗料の導電性高分子微粒子成分として使用することができる。
【００７３】
また、上記のようにして製造された導電性高分子微粒子でなくとも、例えば、市販で入手できる導電性高分子微粒子を塗料の成分として使用することもできる。
【００７４】
上記の導電性高分子微粒子とバインダーを含む塗料を基材上に塗布し、層の上側半分の中に導電性高分子微粒子のうち６０％以上の粒子が存在する層を形成した後に、微粒子を還元性とするための脱ドープ処理を行うことにより、層の上側半分の中に６０％以上の還元性高分子微粒子が存在する塗膜層を形成する。
【００７５】
バインダーとしては、前記で例示したものと同様のものが挙げられ、その使用量は、導電性高分子微粒子１質量部に対して０．１質量部ないし１０質量部である。バインダーが１０質量部を超えると金属めっきが析出せず、バインダーが０．１質量部未満であると、基材への密着性が弱くなる。
【００７６】
また、上記塗料は有機溶媒を含有する。使用する有機溶媒は、微粒子に損傷を与えず、微粒子を分散させうるものであれば特に限定はしないが、好ましくは、ベンゼン、トルエン、キシレン等の芳香族炭化水素類等が挙げられる。
【００７７】
更に、上記塗料は用途や塗布対象物等の必要に応じて、分散安定剤、増粘剤、インキバインダ等の樹脂を加えることも可能である。
【００７８】
上記で調製した塗料を基材上に塗布し、層の上側半分の中に導電性高分子微粒子のうち６０％以上の粒子が存在する層を形成する。
【００７９】
基材としては、前記で例示したものと同様のものが挙げられる。
【００８０】
基材への塗布方法も前記で例示したものと同様のものが挙げられる。。
【００８１】
塗膜層の上側半分の中に還元性高分子微粒子のうち６０％以上の粒子が存在する構成は、塗料の塗布後、緩和な条件で時間をかけて乾燥することにより達成される。
【００８２】
具体的な方法としては、例えば、３０ないし６０℃の低い温度で長時間かけて乾燥したり、３０ないし６０℃の低い温度から徐々に温度を上げて乾燥したり、３０ないし６０℃の低い温度とこれより高い温度（例えば、１００ないし１３０℃）の２段階、又はそれ以上の異なった温度（例えば、３０ないし６０℃→６５ないし９０℃→１００ないし１３０℃）で乾燥することにより達成することができる。
【００８３】
２段階以上の異なった温度で乾燥する場合は、例えば、有機溶媒としてトルエンを使用した場合、４０℃で１０分間乾燥後、８０℃で１０分間乾燥し、その後１２０℃で１０分間乾燥することにより塗膜層の上側半分の中に微粒子のうち６０％以上の粒子が存在する構成とすることができる。
【００８４】
また、別の方法としては、基材上にプライマーを塗布後、そのプライマーが５０〜９０％硬化したタイミングで還元性高分子とバインダーとからなる塗料を塗布し、乾燥させることにより塗膜層の上側半分の中に微粒子のうち６０％以上の粒子が存在する構成とすることができる。なお、この方法を採用すると、未硬化状態のプライマーと還元性高分子とバインダーとからなる塗料とが混合されるため、硬化時にプライマーと該塗料とが混ざった中間層が存在するが、本発明ではこの中間層を還元性高分子とバインダーとからなる塗膜層として定義し、プライマー層とは１００％バインダーからなる層として定義する。
【００８５】
塗膜層の厚さは、基材の形状がフィルムの場合、２０ないし５００ｎｍとなるようにするのが好ましい。厚さが２０ｎｍ未満であると金属が析出せずめっき膜が形成されない場合がり、厚さが５００ｎｍを超えると塗膜強度が低下する場合がある。
【００８６】
塗膜層の厚さは、基材の形状が樹脂成形品の場合、１００ｎｍないし５０μｍとなるようにするのが好ましい。厚さが１００ｎｍ未満であると金属が析出せずめっき膜が形成されない場合がり、厚さが５０μｍを超えると塗膜強度が低下する場合がある。
【００８７】
前記の導電性高分子微粒子を用いて形成された層は、微粒子を還元性とするために脱ドープ処理が行われる。
【００８８】
脱ドープ処理としては、還元剤、例えば、水素化ホウ素ナトリウム、水素化ホウ素カリウム等の水素化ホウ素化合物、ジメチルアミンボラン、ジエチルアミンボラン、トリメチルアミンボラン、トリエチルアミンボラン等のアルキルアミンボラン、及び、ヒドラジン等を含む溶液で処理して還元する方法、又は、アルカリ性溶液で処理する方法が挙げられる。
【００８９】
操作性及び経済性の観点からアルカリ性溶液で処理するのが好ましい。
【００９０】
例えば、１Ｍ  水酸化ナトリウム水溶液中で、２０ないし５０℃、好ましくは３０ないし４０℃の温度で、１ないし３０分間、好ましくは３ないし１０分間処理される。
【００９１】
上記の脱ドープ処理により微粒子が還元性とされた塗膜層の表面上に吸着できる触媒金属の量は０．１μｇ／ｃｍ2以上となるようにする。
【００９２】
上記吸着量が０．１μｇ／ｃｍ2未満であると、均一な金属めっき膜を得ることができないか又は金属が析出せずめっき膜が形成されない。
【００９３】
上記のようにして製造された、塗膜層が形成された基材を無電解めっき法によりめっき物とするが、該無電解めっき法は、通常知られた方法に従って行うことができる。
【００９４】
即ち、前記基材を塩化パラジウム等の触媒金属を付着させるための触媒液に浸漬した後、水洗等を行い、無電解めっき浴に浸漬することによりめっき物を得ることができる。
【００９５】
触媒液は、無電解めっきに対する触媒活性を有する貴金属（触媒金属）を含む溶液であり、触媒金属としては、パラジウム、金、白金、ロジウム等が挙げられ、これら金属は単体でも化合物でもよく、触媒金属を含む安定性の点からパラジウム化合物が好ましく、その中でも塩化パラジウムが特に好ましい。
【００９６】
好ましい、具体的な触媒液としては、０．０２％塩化パラジウム−０．０１％塩酸水溶液（ｐＨ３）が挙げられる。
【００９７】
処理温度は、２０ないし５０℃、好ましくは３０ないし４０℃であり、処理時間は、０．１ないし２０分、好ましくは、１ないし１０分である。
【００９８】
上記で処理された基材は、金属を析出させるためのめっき液に浸され、これにより無電解めっき膜が形成される。
【００９９】
めっき液としては、通常、無電解めっきに使用されるめっき液であれば、特に限定されない。
【０１００】
即ち、無電解めっきに使用できる金属、銅、金、銀、ニッケル、クロム等、全て適用することができるが、銅が好ましい。
【０１０１】
無電解銅めっき浴の具体例としては、例えば、ＡＴＳアドカッパーＩＷ浴（奥野製薬工業（株）社製）等が挙げられる。
【０１０２】
処理温度は、２０ないし５０℃、好ましくは３０ないし４０℃であり、処理時間は、１ないし３０分、好ましくは、５ないし１５分である。
【実施例】
【０１０３】
次に、本発明を実施例により更に詳細に説明するが、本発明は実施例に限定されるものではない。
【０１０４】
製造例１：還元性ポリピロール微粒子を含む塗料（塗料１〜７）の調製
アニオン性界面活性剤ペレックスＯＴ−Ｐ（花王株式会社製）０．４２ｍｍｏｌ、ポリオキシエチレンアルキルエーテル系ノニオン界面活性剤エマルゲン４０９Ｐ（花王株式会社製）２．１ｍｍｏｌ、トルエン５０ｍＬ、イオン交換水１００ｍＬを加えて２０℃に保持しつつ乳化するまで撹拌した。得られた乳化液にピロールモノマー２１．２ｍｍｏｌを加え、１時間撹拌し、次いで過硫酸アンモニウム６ｍｍｏｌを加えて２時間重合反応を行った。反応終了後、有機相を回収し、イオン交換水で数回洗浄して、トルエンに分散した還元性能を有する還元性ポリピロール微粒子を得た。
【０１０５】
上記で得られたトルエン分散液中の還元性ポリピロール微粒子の固形分は、約１．３％であったが、ここに、バインダーＡ、Ｂを種々の質量部で加えて表１に示す還元性ポリピロール微粒子を含む塗料を調製した。
【０１０６】
ここで、表１中のバインダーＡ、Ｂは以下のものを意味し、また、バインダーの使用量は、還元性ポリピロール微粒子１質量部に対する使用したバインダーの質量部数を示す。
Ａ：スーパーベッカミンJ-８２０：メラミン系樹脂(大日本インキ化学工業（株）社製)
Ｂ：バイロン２４０：ポリエステル系樹脂（東洋紡績(株)社製）
Ｃ：テクノダインＡＨ７０５２：エポキシ系樹脂（田岡化学工業（株）社製）
【０１０７】
【表１】
2010031318.tif 000004
【０１０８】
製造例２：導電性ポリピロール微粒子を含む塗料（塗料８）の調製
アニオン性界面活性剤ペレックスＯＴ−Ｐ（花王株式会社製）１．５ｍｍｏｌ、トルエン５０ｍＬ、イオン交換水１００ｍＬを加えて２０℃に保持しつつ乳化するまで撹拌した。得られた乳化液にピロールモノマー２１．２ｍｍｏｌを加え、１時間撹拌し、次いで過硫酸アンモニウム６ｍｍｏｌを加えて２時間重合反応を行った。反応終了後、有機相を回収し、イオン交換水で数回洗浄して、トルエンに分散した還元性能を有する還元性高分子微粒子を得た。ここで得られたトルエン分散液中の導電性ポリピロール微粒子の固形分は、約１．２％であったが、ここに、バインダーとしてスーパーベッカミンJ-８２０(大日本インキ化学工業（株）社製)を導電性ポリピロール微粒子１質量部に対して１質量部加えて塗料８とした。
【０１０９】
製造例３：還元性ポリアニリン微粒子を含む塗料（塗料９）の調製
アニオン性界面活性剤ペレックスＯＴ−Ｐ（花王株式会社製）０．４２ｍｍｏｌ、ソルビタン脂肪酸エステル系ノニオン界面活性剤レオドールＳＰ−Ｏ３０Ｖ（花王株式会社製）０．４２４ｍｍｏｌとポリオキシエチレンソルビダン脂肪酸エステル２．１２ｍｍｏｌ（花王株式会社製）、トルエン５０ｍＬ、イオン交換水１００ｍＬを加えて２０℃に保持しつつ乳化するまで撹拌した。得られた乳化液にアニリンモノマー２１．２ｍｍｏｌを加え、１時間撹拌し、次いで過硫酸アンモニウム４ｍｍｏｌを加えて２時間重合反応を行った。反応終了後、有機相を回収し、イオン交換水で数回洗浄して、トルエンに分散した還元性能を有する還元性ポリアニリン微粒子を得た。ここで得られたトルエン分散液中の還元性ポリアニリン微粒子の固形分は、約１．４％であったが、ここに、バインダーとしてスーパーベッカミンJ-８２０(大日本インキ化学工業（株）社製)を還元性ポリアニリン微粒子１質量部に対して１質量部加えて塗料９とした。
【０１１０】
製造例４：基材として軟質フィルムＣを用い、該基材上にプライマー層を形成
該基材上にプライマーとしてスーパーベッカミンJ-８２０(大日本インキ化学工業（株）社製)をコーティングし、１２０℃で１０分間乾燥させて厚みが１００ｎｍのプライマー層が形成された軟質フィルムを製造した。
【０１１１】
製造例５：基材として軟質フィルムＤを用い、該基材上にプライマー層を形成
該基材上にプライマーとしてバイロン２４０：ポリエステル系樹脂（東洋紡績(株)社製）をコーティングし、１２０℃で１０分間乾燥させて厚みが１００ｎｍのプライマー層が形成された軟質フィルムを製造した。
【０１１２】
製造例６：基材として軟質フィルムＥを用い、該基材上にプライマー層を形成
該基材上にプライマーとしてエポキシ系樹脂（東亞合成(株)製、アロンマイティＡＳ−６０）をコーティングし、１２０℃で１０分間乾燥させて厚みが１００ｎｍのプライマー層が形成された軟質フィルムを製造した。
【０１１３】
製造例７：基材として樹脂成形品Ｆを用い、該基材上にプライマー層を形成
該基材上にプライマーとしてエポキシ系樹脂（田岡化学工業(株)製、テクノダインＡＨ７０５２）を含有する液相にディッピングし、１５０℃で３０分間乾燥させて厚みが５μｍのプライマー層が形成された樹脂成形品を製造した。
【０１１４】
製造例８：プライマー層が形成された軟質フィルムＣ，Ｄ，Ｅ上に塗膜層を形成
該プライマー層上に上記で調製した塗料１ないし９をコーティングして表２に示すように、種々の膜厚を有する塗膜層が形成された軟質フィルムを製造した。
【０１１５】
製造例９：プライマー層が形成された樹脂成形品Ｆ上に塗膜層を形成
該プライマー層上に上記で調製した塗料５を含有する液相にディッピングして表２に示すように、膜厚５μｍの塗膜層が形成された樹脂成形品を製造した。
【０１１６】
尚、表２中の塗膜１ないし７及び１０ないし１４においては、塗料のコーティング後、４０℃で１０分間乾燥した後に８０℃で１０分間乾燥し、その後１２０℃で１０分間乾燥して、塗膜層の上側半分の中に存在する微粒子を６０％以上とし、塗膜９においても同様の操作を行い、導電性高分子微粒子層の上側半分の中に存在する微粒子を６０％以上とした。また、塗膜８においては、ディッピング後、４０℃で１０分間乾燥した後に８０℃で１０分間乾燥し、その後１２０℃で１０分間乾燥して、塗膜層の上側半分の中に存在する微粒子を６０％以上とした。
【０１１７】
また、表２中の塗膜１５及び１６においては、塗料のコーティング後、１２０℃で５分間乾燥して、微粒子が均一に分散した塗膜層とした。
【０１１８】
表中の基材Ｃ，Ｄ，Ｅは以下のものを意味する。
Ｃ：軟質フィルム  ＰＥＴ、  商品名  コスモシャインＡ４１００、東洋紡績（株）社製
Ｄ：軟質フィルム  ＰＰ、    商品名  ＯＰ  Ｕ−０、東セロ(株)社製
Ｅ：軟質フィルム  ＬＣＰ、  商品名  ＶｅｃｓｔａｒＦＡ、クラレ（株）社製
Ｆ：樹脂成形品    ＰＥＥＫ、商品名  ＶＥＳＴＡＫＥＥＰ４０００ＣＦ３０、ＥＶＯＮＩＫ（株）社製
【０１１９】
【表２】
2010031318.tif 000005
【０１２０】
製造例９：化学的無電解めっき法によるめっき物の製造
上記で製造した塗膜層が形成されたフィルム（塗膜１ないし７及び９ないし１６）及び成形品（塗膜８）を、０．０２％塩化パラジウム−０．０１％塩酸水溶液中に３５℃で５分間浸漬後、水道水で水洗した。次に、該フィルムを無電解銅めっき浴  ＡＴＳアドカッパーＩＷ浴（奥野製薬工業（株）社製）に浸漬して、３５℃で１０分間浸漬し銅めっきを施した。尚、塗膜９は、１Ｍ  水酸化ナトリウム水溶液中に３５℃で５分間浸漬して、表面処理を行って塗膜層とした後に同様の操作を行った。塗膜１ないし１４から製造しためっき物をそれぞれ実施例１ないし１４とし、塗膜１５ないし１６から製造しためっき物をそれぞれ比較例１ないし２とした。
【０１２１】
尚、実施例１ないし１４のめっき物の断面図を透過型電子顕微鏡（日本電子（株）社製：ＪＥＭ−１２００  ＥＸＭ）で撮影した写真を模式化したものを図１に示し、比較例５，６のめっき物の断面図を透過型電子顕微鏡（日本電子（株）社製：ＪＥＭ−１２００  ＥＸＭ）で撮影した写真を模式化したものを図２に示した。
【０１２２】
試験例１
上記で製造した実施例１ないし１４及び比較例１ないし２のめっき物において、各種の評価試験を行いその結果を表３に纏めた。尚、評価試験項目及びその評価方法・評価基準は以下の通りである。
【０１２３】
・めっき外観
めっき皮膜の状態を目視で観察し、基材露出面積を測定した。評価基準は以下の通りとした。
○：完全に被覆され、基材露出なし
△：５０％程度基材の露出あり
×：１００％基材露出
【０１２４】
・めっき膜厚
めっき面の３点を、電解式膜厚計ＣＴ−１（（株）電測社製）で測定し、平均値を膜厚とした。
【０１２５】
・テープ試験
ＪＩＳ  Ｈ８５０４テープ試験方法に準じて、カッターで２ｍｍ角の条こんを１００個した後にテープによる引き剥がし試験を実施した。評価基準は以下の通りとした。
○：剥離なし
△：５０％程度剥離有り
×：９０％以上剥離
【０１２６】
・ピール強度
ＪＩＳ  Ｃ６４７１に準じて測定を実施した。
【０１２７】
・還元性微粒子存在比
塗膜をウルトラミクロトーム（ライカ（株）社製：ウルトラカットＳ）を用いて６０ｎｍの幅に切断し、透過型電子顕微鏡（日本電子（株）社製：ＪＥＭ−１２００  ＥＸＭ）で断面部を撮影した画像から粒子部とバインダー部の面積比率から求めた。なお、１０個のサンプルを作成し、同様に測定した後に平均値を算出した値を用いた。
【０１２８】
【表３】
2010031318.tif 000006
【図面の簡単な説明】
【０１２９】
【図１】実施例１ないし１４のめっき物の断面図の透過型電子顕微鏡写真を模式化した図である。
【図２】比較例１，２のめっき物の断面図の透過型電子顕微鏡写真を模式化した図である。
【符号の説明】
【０１３０】
１：基材フィルム
２：プライマー層
３：塗膜層
４：金属めっき膜
５：還元性高分子微粒子
【図１】
2010031318.tif 000007
【図２】
2010031318.tif 000008